(57)【要約】【課題】キャリアの流動性を向上させることで、トナーとの混合性を上げ、短時間でトナーを所望の帯電量にすることが可能な静電潜像現像用キャリアとその製造方法を、提供することが出来る。これにより、トナー飛散やかぶりを低減した２成分現像剤と画像形成方法を提供する。【解決手段】キャリア芯材表面に樹脂被覆層を有する静電潜像現像用キャリアにおいて、該芯材の形状係数ＳＦ−１が１００〜１１０であり、ＳＦ−１の変動係数が１５％以下であることを特徴とする静電潜像現像用キャリア。【選択図】なし【特許請求の範囲】
【請求項１】
キャリア芯材表面に樹脂被覆層を有する静電潜像現像用キャリアにおいて、該芯材の形状係数ＳＦ−１が１００〜１１０であり、該ＳＦ−１の変動係数が１５％以下であることを特徴とする静電潜像現像用キャリア。
【請求項２】
前記キャリア芯材は、表面にグレインを形成し、該グレインが配向していることを特徴とする請求項１記載の静電潜像現像用キャリア。
【請求項３】
前記グレインが長径と短径を有し、短径が０．５〜１．５μｍであることを特徴とする請求項２に記載の静電潜像現像用キャリア。
【請求項４】
キャリア芯材表面に樹脂被覆層を有する静電潜像現像用キャリアの製造方法において、形状係数ＳＦ−１が１００〜１１０であり、ＳＦ−１の変動係数が１５％以下であるキャリア芯材上に、機械式コーティング法により樹脂被覆層を形成することを特徴とする静電潜像現像用キャリアの製造方法。
【請求項５】
請求項１〜３の何れか１項記載の静電潜像現像用キャリアと、体積基準におけるメディアン径が３．０〜８．０μｍのトナーからなることを特徴とする２成分現像剤。
【請求項６】
請求項１〜３の何れか１項記載の静電潜像現像用キャリアを用い、２成分現像法にて現像することを特徴とする画像形成方法。
【発明の詳細な説明】
【技術分野】
【０００１】
本発明は、静電潜像現像用キャリア、その製造方法、２成分現像剤及び画像形成方法に関する。
【背景技術】
【０００２】
電子写真方式の画像形成方法においては、一般に、光導電層に原稿に応じた光像を照射することにより静電潜像を形成し、次いで該静電潜像上にこれとは反対の極性を有するトナーと呼ばれる着色粉末を付着させて静電潜像を現像し、形成されたトナー画像を紙等の被転写材に転写した後、熱、圧力或いは溶剤蒸気等により定着して複写物を得ている。
【０００３】
静電潜像を現像する工程は、潜像とは反対の極性に帯電せしめたトナー粒子を静電引力により吸引せしめ、静電潜像上に付着させるものであるが（反転現像の場合は、潜像の電荷と同極性の摩擦電荷を有するトナーを使用）、一般に、かかる静電潜像をトナーを用いて現像する方法としては、大別して、トナーをキャリアに分散させた二成分系現像剤を用いる方法と、キャリアを用いることなくトナーを単独で使用する一成分系現像剤を用いる方法がある。
【０００４】
そして、二成分系現像剤を構成するキャリアはトナーを帯電させるため、帯電付与性能を要求される。トナーに帯電性を付与するためには、トナーとキャリアとが混合され、トナーとキャリアの摩擦帯電序列の差でトナーは帯電する。
【０００５】
この時、適正な帯電レベルが得られないと、過剰現像、トナー飛散やかぶり等の問題が発生する。上記のように、トナーを帯電させるにはトナーとキャリアとが混合されることにより始まる。特に近年、画像形成装置の高速化や小型化のため、トナーが補給されてから短時間で帯電させる必要があり、トナーとキャリアの混合性の向上が必要不可欠となっている。特に、透磁率センサーを用いたトナー濃度検知方式では、トナーとの混合性が不十分な状態では誤検知しやすいため、トナー濃度が振れてしまい、トナー飛散やかぶりが多くなってしまうのである。
【０００６】
キャリアの流動性の向上のため、キャリア芯材の形状係数などに着目した発明もあるが（特許文献１，２）、いまだに十分なキャリア流動性が得られず、上記問題を解決するキャリアが得られていなかった。
【特許文献１】特開２００６−２５１３５４号公報
【特許文献２】特開２００７−８６７２１号公報
【発明の開示】
【発明が解決しようとする課題】
【０００７】
本発明の目的は、上記課題を解決することにあり、キャリアの流動性を向上させることで、トナーとの混合性を上げ、短時間でトナーを所望の帯電量にすることが可能な静電潜像現像用キャリアと、その製造方法を提供することにある。これにより、トナー飛散やかぶりを低減した２成分現像剤と画像形成方法を提供することである。
【課題を解決するための手段】
【０００８】
本発明の目的は、下記〔１〕〜〔６〕の構成のいずれかを採ることにより達成することができる。
【０００９】
〔１〕
キャリア芯材表面に樹脂被覆層を有する静電潜像現像用キャリアにおいて、該芯材の形状係数ＳＦ−１が１００〜１１０であり、該ＳＦ−１の変動係数が１５％以下であることを特徴とする静電潜像現像用キャリア。
【００１０】
〔２〕
前記キャリア芯材は、表面にグレインを形成し、該グレインが配向していることを特徴とする〔１〕に記載の静電潜像現像用キャリア。
【００１１】
〔３〕
前記グレインが長径と短径を有し、短径が０．５〜１．５μｍであることを特徴とする〔２〕に記載の静電潜像現像用キャリア。
【００１２】
〔４〕
キャリア芯材表面に樹脂被覆層を有する静電潜像現像用キャリアの製造方法において、形状係数ＳＦ−１が１００〜１１０であり、ＳＦ−１の変動係数が１５％以下であるキャリア芯材上に、機械式コーティング法により樹脂被覆層を形成することを特徴とする静電潜像現像用キャリアの製造方法。
【００１３】
〔５〕
〔１〕〜〔３〕の何れか１項記載の静電潜像現像用キャリアと、体積基準におけるメディアン径が３．０〜８．０μｍのトナーからなることを特徴とする２成分現像剤。
【００１４】
〔６〕
〔１〕〜〔３〕の何れか１項記載の静電潜像現像用キャリアを用い、２成分現像法にて現像することを特徴とする画像形成方法。
【発明の効果】
【００１５】
本発明により、キャリアの流動性を向上させることで、トナーとの混合性を上げ、短時間でトナーを所望の帯電量にすることが可能な静電潜像現像用キャリアと、その製造方法を提供することが出来る。これにより、トナー飛散やかぶりを低減した２成分現像剤と画像形成方法を提供することが可能となる。
【発明を実施するための最良の形態】
【００１６】
本発明のキャリアは、キャリア芯材の形状係数ＳＦ−１を１００〜１１０、ＳＦ−１の変動係数を１５％以下とすることにより、キャリアの流動性を十分に向上させ、トナーとの混合性を上げ、短時間でトナーを所望の帯電量にすることが可能となったものである。
【００１７】
キャリア芯材の形状係数ＳＦ−１（以下ＳＦ−１と略す）に着目した理由としては、樹脂被覆キャリアの形状は、キャリアの芯材のＳＦ−１に左右されるためである。キャリア芯材のＳＦ−１が大きく不定形である場合には、樹脂被覆量を多量としない限り樹脂被覆後のＳＦ−１も大きくなりやすく、反対に、キャリア芯材のＳＦ−１を小さく真球に近づけていく場合には、樹脂被覆後のキャリアのＳＦ−１もキャリア芯材のＳＦ−１とほぼ同等の小さな数値となる。
【００１８】
すなわち、キャリア芯材の形状係数ＳＦ−１を上記範囲にすることで、キャリアに適度な流動性が付与されてトナーへの帯電が効率よく行われる。また、キャリアに適度な流動性が付与されることにより、現像装置内等では大きな力をかけることなくトナーと撹拌混合するすることが出来るので、画像形成装置内でキャリアを破損させるおそれが無くなり、キャリアの寿命を延ばすことができる。
【００１９】
また、本発明のキャリアにおいては、キャリアの流動性を一層高めるために、上記ＳＦ−１の変動係数を１５％以下としたものである。ＳＦ−１の変動係数を規定することにより、キャリア芯材の形状のバラツキを極力抑えて、十分な流動性の確保を可能としたのである。従来の如く形状係数ＳＦ−１もしくはＳＦ−２の規定のみでは、形状のバラツキが制御できずに、トナーと混合した際の十分な流動性の確保が困難だったのである。
【００２０】
この様に、キャリアの形状係数ＳＦ−１とその変動係数を上記範囲とすることにより、トナー帯電が効率よく行えるとともに、画像形成装置内でキャリアの破損のおそれをなくして、良好な画像形成が行えたものである。
【００２１】
その結果、画像形成工程において帯電不良のトナーが存在しなくなり、トナー飛散の発生を防ぎ、かつ、オリジナルに忠実な画像再現が行える様になり、とりわけ、帯電不良により画像再現が困難になりがちだったベタ画像の再現が確実に行えるようになった。
【００２２】
本発明の内容と用いる素材、画像形成装置等につきさらに説明する。
【００２３】
〔キャリア芯材の形状係数と変動係数〕
本発明のキャリア芯材とは、樹脂被覆キャリアにおいて樹脂被覆層を除去した後に露出してくる核部分である。具体的には、下記の処理後の粒子の総称である。
【００２４】
現像剤より分離したキャリア２ｇを２０ｍｌのガラス瓶に投入し、次に、ガラス瓶にメチルエチルケトン１５ｍｌ投入し、ウェーブロータで１０分間撹拌し、溶媒にて樹脂被覆層を溶解させる。磁石を用いて溶媒を除去し、さらにメチルエチケトン１０ｍｌにてキャリア芯材を３回洗浄する。洗浄したキャリアを乾燥し、キャリア芯材を得る。本発明におけるキャリア芯材とは、上記処理を行った後のキャリア粒子を指すものとする。
【００２５】
本発明に使用可能なキャリア芯材の形状を定義付けるパラメータである形状係数ＳＦ−１について説明する。ここで、形状係数ＳＦ−１とは、粒子の丸さの度合を示すもので、ＳＦ−１の値が１００のものはその形状が真球であることを意味するものである。従って、本発明に適合する芯材は形状係数ＳＦ−１が１００〜１１０、その変動係数が１５％以下のものであるから、形状が丸く、丸さの度合い揃っているものであるといえる。
【００２６】
形状係数ＳＦ−１は、以下に示す式で定義される。
【００２７】
ＳＦ−１＝（粒子の最大長）２／（粒子の投影面積）×（π／４）×１００
式中の「最大長」とは、キャリア粒子の平面上への投影像を２本の平行線で挟んだときに、その平行線の間隔が最大となる幅のことをいう。
【００２８】
又、変動係数とは、
標準偏差（Ｓ．Ｄ．）＝（（（測定値−平均値）２の和）／データ数）１／２
を、平均値で割って算出する。
【００２９】
なお、標準偏差、変動係数を算出する時に用いられる平均値は、無作為に選択した１００個の芯材のＳＦ−１の値の数平均値とする。
【００３０】
キャリア芯材の形状係数ＳＦ−１は、以下の手順で測定することが可能である。すなわち、走査型電子顕微鏡を用い、ランダムに選出した１００個以上の芯材の写真を２００倍にて撮影し、得られた写真画像をスキャナー等で読み込んで、読み込んだ画像データを画像解析処理装置を用いてＳＦ−１を算出し、その平均値をＳＦ−１とする。
【００３１】
なお、走査型電子顕微鏡の具体的な例としては、たとえば、フィールドエミッション走査型電子顕微鏡「Ｓ−４５００（日立製作所（株）製）」等が挙げられ、画像解析処理装置の具体例としては、たとえば、「ＬＵＺＥＸ  ＡＰ（ニレコ社製）」等が挙げられる。
【００３２】
〔キャリア芯材〕
本発明に係るキャリアを構成するキャリア芯材粒子を倍率１５００倍〜３０００倍で走査型電子顕微鏡観察すると、その表面は無数の結晶粒がくっついた様な形態を有していた。本発明では、芯材粒子表面を構成する１つの結晶粒の独立した領域のことを「グレイン」と呼ぶこととする。
【００３３】
グレインが配向するとは、すなわち一定方向に向いて配列することである。この際一定方向とは、複数であっても構わないが、２方向が好ましい。
【００３４】
グレインが配向することにより、被覆する樹脂の付着性が高まると考えられる。均一な樹脂被覆が行えるため、膜厚が一定となり、此によりキャリアの耐久性が高まると考えられる。また、被覆する樹脂の付着性が高まることにより、長期間の使用を行っても被覆樹脂の膜はがれも生じにくくなるためである。
【００３５】
さらに、本発明のキャリアの芯材粒子は、グレインが長短径を有する形状であり、短径が０．５〜１．５μｍであることが好ましい。長短径を有することにより、配向しやすい形状となり、短径が０．５〜１．５μｍと比較的小さいことにより、被覆樹脂の付着性がさらに向上すると考えられる。（図２（Ａ）、（Ｂ）参照）
配向とは、本発明では長短径を有するグレインの向きが一方向に揃っていることを示すものであるが、グレインの配向の有無は、キャリア芯材粒子を走査型電子顕微鏡により２０００倍にて観察し、目視にて確認することができる。グレインの配向があるとは、観察したキャリア芯材粒子１００個のうち９０個数％以上に配向が観察された状態をさす。
【００３６】
次に、グレインの短径の測定方法としては、芯材粒子１個を走査型電子顕微鏡（ＳＥＭ）を用いて２０００倍の倍率で写真撮影し、スキャナーにて取込んだ画像を、画像解析装置「ルーゼックスＡＰ」（ニレコ社製）を用いて、各グレインのうち最も短い径を短径としてグレイン１００個について計測し、その個数平均により得られる。
【００３７】
本発明で用いられるキャリア芯材粒子の材質としては、鉄粉、マグネタイト、各種フェライト系粒子等の磁性体粒子、またはそれらを樹脂中に分散したものを挙げることができる。好ましい材質としてはマグネタイトや各種フェライト系粒子である。フェライトとしては、銅、亜鉛、ニッケル、マンガン等の重金属を含有するフェライトやアルカリ金属及び／またはアルカリ土類金属を含有する軽金属フェライトがより好ましい。
【００３８】
キャリア芯材粒子径としては、体積平均粒径で１０〜１００μｍが好ましく、２０〜５０μｍがより好ましい。更にキャリア芯材自体が有する磁化特性としては、飽和磁化で２．５×１０−５〜１５．０×１０−５Ｗｂ・ｍ／ｋｇが好ましい。
【００３９】
なお、キャリア芯材粒子の体積平均粒径は、湿式分散器を備えてなるレーザー回折式粒度分布測定装置「ＨＥＬＯＳ」（シンパテック社製）により測定される体積基準の平均粒径である。飽和磁化は、「直流磁化特性自動記録装置３２５７−３５」（横河電気株式会社製）により測定される。
【００４０】
〔キャリア芯材の作製方法〕
本発明に係るキャリア芯材（以後、単に、芯材と記すこともある）の作製方法について説明する。
【００４１】
キャリア芯材は原料のフェライトを造粒、乾燥した後、加熱処理により焼成を行い、得られた芯材を解砕、分級する工程を経て作製される。従来、焼成工程は、造粒乾燥した粒子を容器に入れ、焼成炉に入れて焼成する。このように焼成した芯材は、芯材同士が寄り集まった状態で焼成される為、芯材同士が凝集したり、凝集容器内の温度分布ムラによる形状の不均一化等が発生する。このため作製された芯材は流動性が悪いために、樹脂を被覆したキャリアとしての流動性も悪く、このためトナーとの混合性が悪くなる。このキャリアを画像形成に用いると画像形成装置内でのトナー飛散やかぶり等の問題が発生する。
【００４２】
これを解決するため、焼成工程において、芯材を流動させた状態で加熱処理を行い、芯材を作製する。流動状態を作る方法としては、焼成炉内に撹拌装置を導入し、芯材を撹拌させながら焼成を行う。また、装置内に酸素や窒素等の気体を導入することで、キャリアを流動もしくは浮遊させながら焼成を行う（気泡流動型焼却炉）。
【００４３】
気泡流動層型焼却炉の構成は、図１に見るように、略直立円筒状塔５６の下部に流動媒体であるキャリア芯材５０ａを充填して気泡流動領域５０（バブリング層領域、流動媒体濃厚層）を形成させ、その下部に散気管５１その他の流動ガス分散器５２を介して予熱空気導入口５３より流動用気体としての予熱空気を均一に分散して吹き込み、該吹き込みガスの流速である空塔速度が前記流動媒体の流動開始点を超えさせ、前記流動媒体の間に気泡５０ｂを発生させて濃厚層の上部に流動キャリア芯材層面を持つ均一流動層を形成する。更に空塔速度を気泡流動化開始速度以上に増速させると、流動キャリア芯材層面は沸騰状態になる。
【００４４】
この方法により造られたキャリア芯材の電子顕微鏡写真（ＳＥＭ）を図２の（Ａ）〜（Ｃ）に示す。また、参考として従来行われている芯材を特に流動させずに芯材を作製した場合の電子顕微鏡写真（ＳＥＭ）を図３（Ａ）及び（Ｂ）に示す。
【００４５】
本発明の製法で造られた芯材は、明らかに従来のものより球形であり、かつ、その球形度合いも揃っていることがわかる。
【００４６】
キャリアの流動性を向上させることで、トナーとの混合性を上げ、短時間でトナーを所望の帯電量にすることが可能な静電潜像現像用キャリアとその製造方法を、提供することが出来る。これにより、トナー飛散やかぶりを低減した画像形成方法を提供することが可能となる。
【００４７】
《樹脂被覆層》
本発明のキャリアの被覆層形成に好適な樹脂は、ポリエチレン、ポリプロピレン、塩素化ポリエチレン、クロルスルホン化ポリエチレン等のポリオレフィン系樹脂；ポリスチレン、ポリメチルメタクリレート等のポリアクリレート、ポリアクリロニトリル、ポリビニルアセテート、ポリビニルアルコール、ポリビニルブチラール、ポリ塩化ビニル、ポリビニルカルバゾール、ポリビニルエーテル、ポリビリケトン等のポリビニル及びポリビニリデン系樹脂；塩化ビニル−酢酸ビニル共重合体やスチレン−アクリル酸共重合体等の共重合体；オルガノシロキサン結合からなるシリコーン樹脂又はその変成樹脂（例えばアルキッド樹脂、ポリエステル樹脂、エポキシ樹脂、ポリウレタン等による変成樹脂）；ポリテトラクロルエチレン、ポリフッ化ビニル、ポリフッ化ビニリデン、ポリクロルトリフルロルエチレン等のフッ素樹脂；ポリアミド；ポリエステル；ポリウレタン；ポリカーボネート；尿素−ホルムアルデヒド樹脂等のアミノ樹脂；エポキシ樹脂等である。なお、トナーのスペント化防止の点で特に好ましい樹脂は、ポリアクリレート樹脂あるいはスチレン−アクリル酸共重合体樹脂である。
【００４８】
《樹脂被覆層の作製方法》
被覆層の具体的作製法としては、湿式コート法、乾式コート法が挙げられる。以下に各方法について詳細に述べる。
【００４９】
湿式コート法としては、
（１）流動層式スプレーコート法
被覆用樹脂を溶剤に溶解した塗布液を、流動層を用いて磁性体粒子の表面にスプレー塗布し、次いで乾燥して被覆層を作製する方法
（２）浸漬式コート法
被覆用樹脂を溶剤に溶解した塗布液中に、磁性体粒子を浸漬して塗布処理し、次いで乾燥して被覆層を作製する方法
（３）重合法
反応性化合物を溶剤に溶解した塗布液中に、磁性体粒子を浸漬して塗布処理し、次いで熱等を加えて重合反応を行い被覆層を作製する方法等を挙げることができる。
【００５０】
乾式コート法
被覆しようとする粒子の表面に樹脂粒子を被着させ、その後機械的衝撃力を加えて、被覆しようとする粒子表面に被着した樹脂粒子を溶融或いは軟化させて固着し被覆層を作製する方法である。キャリア芯材、樹脂及び低抵抗微粒子等を非加熱下、もしくは加熱下で機械的衝撃力が付与できる高速撹拌混合機を用い、高速撹拌して当該混合物に衝撃力を繰り返して付与し、磁性体粒子の表面に溶解あるいは軟化させて固着したキャリアを作製するのである。加熱する場合には、６０〜１３０℃が好ましい。加熱温度が過大になるとキャリア粒子同士の凝集が発生しやすくなるためである。
【００５１】
〔本発明に係わる着色粒子（トナー粒子）〕
本発明に係わるトナー粒子は、粉砕法により造られるものでも、いわゆる重合法により造られたトナー粒子であっても特に限定なく用いることが出来る。
【００５２】
又、用いられる結着樹脂も、スチレン／アクリル系のものも、ポリエステル系樹脂もよい。
【００５３】
また、本発明に使用されるトナーに用いられる着色剤としては以下に示す公知のものが挙げられる。
【００５４】
黒色の着色剤としては、たとえば、ファーネスブラック、チャンネルブラック、アセチレンブラック、サーマルブラック、ランプブラック等のカーボンブラック、更にマグネタイト、フェライト等の磁性粉も用いられる。
【００５５】
マゼンタもしくはレッド用の着色剤としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８；１、Ｃ．Ｉ．ピグメントレッド５３；１、Ｃ．Ｉ．ピグメントレッド５７；１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００５６】
また、オレンジもしくはイエロー用の着色剤としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー９３、Ｃ．Ｉ．ピグメントイエロー９４、Ｃ．Ｉ．ピグメントイエロー１３８等が挙げられる。
【００５７】
さらに、グリーンもしくはシアン用の着色剤としては、Ｃ．Ｉ．ピグメントブルー１５、Ｃ．Ｉ．ピグメントブルー１５；２、Ｃ．Ｉ．ピグメントブルー１５；３、Ｃ．Ｉ．ピグメントブルー１５；４、Ｃ．Ｉ．ピグメントブルー１６、Ｃ．Ｉ．ピグメントブルー６０、Ｃ．Ｉ．ピグメントブルー６２、Ｃ．Ｉ．ピグメントブルー６６、Ｃ．Ｉ．ピグメントグリーン７等が挙げられる。
【００５８】
これらの着色剤は必要に応じて単独もしくは２つ以上を選択併用することも可能である。また、着色剤の添加量はトナー全体に対して１〜３０質量％、好ましくは２〜２０質量％の範囲に設定するのが良い。
【００５９】
次に、本発明に使用されるトナーに使用可能なワックスとしては、以下に示す様な公知のものが挙げられる。
（１）ポリオレフィン系ワックス
ポリエチレンワックス、ポリプロピレンワックス等
（２）長鎖炭化水素系ワックス
パラフィンワックス、サゾールワックス等
（３）ジアルキルケトン系ワックス
ジステアリルケトン等
（４）エステル系ワックス
カルナウバワックス、モンタンワックス、トリメチロールプロパントリベヘネート、ペンタエリスリトールテトラミリステート、ペンタエリスリトールテトラステアレート、ペンタエリスリトールテトラベヘネート、ペンタエリスリトールジアセテートジベヘネート、グリセリントリベヘネート、１，１８−オクタデカンジオールジステアレート、トリメリット酸トリステアリル、ジステアリルマレエート等
（５）アミド系ワックス
エチレンジアミンジベヘニルアミド、トリメリット酸トリステアリルアミド等
ワックスの融点は、通常４０〜１２５℃であり、好ましくは５０〜１２０℃、さらに好ましくは６０〜９０℃である。融点を上記範囲内にすることにより、トナーの耐熱保存性が確保されるとともに、低温で定着を行う場合でもコールドオフセットなどを起こさずに安定したトナー画像形成が行える。また、トナー中のワックス含有量は、１質量％〜３０質量％が好ましく、さらに好ましくは５質量％〜２０質量％である。
【００６０】
これらのワックスを２種以上を組み合わせて使用することが可能である。
【００６１】
さらに、また荷電制御剤も添加することが出来、種々の公知のもので、かつ、水系媒体中に分散可能なものを使用することができる。具体的には、ニグロシン系染料、ナフテン酸または高級脂肪酸の金属塩、アルコキシル化アミン、第４級アンモニウム塩化合物、アゾ系金属錯体、サリチル酸金属塩あるいはその金属錯体等が挙げられる。
【００６２】
荷電制御剤は粒子として分散した状態で、数平均一次粒子径が１０〜５００ｎｍ程度とすることが好ましい。
【００６３】
〔外添剤の添加〕
外添剤添加は、着色粒子（トナー粒子）に、流動性、帯電性の改良及びクリーニング性の向上などの目的で行われる。外添剤を添加するために使用される装置としては、タービュラーミキサー、ヘンシェルミキサー、ナウターミキサー、Ｖ型混合機などの種々の公知の混合装置を挙げられる。
【００６４】
外添剤は、トナー中に０．１〜５．０質量％、好ましくは０．５〜４．０質量％であることが好ましい。また、外添剤としては種々のものを組み合わせて使用してもよい。
【００６５】
外添剤の大きさは数平均一次粒径で４〜８００ｎｍのものであり、この大きさを有する無機微粒子や有機微粒子等の粒子を添加して、トナーを作製することが可能である。
【００６６】
外添剤の添加により、トナーの流動性や帯電性が改良され、また、クリーニング性の向上等が実現される。外添剤の種類は特に限定されるものではなく、たとえば、以下に挙げる無機微粒子や有機微粒子、及び、滑剤が挙げられる。
【００６７】
無機微粒子としては、従来公知のものを使用することができる。
【００６８】
具体的には、シリカ、チタニア、アルミナ、チタン酸ストロンチウム微粒子等が好ましく用いることができる。これら無機微粒子としては必要に応じて疎水化処理したものを用いても良い。具体的なシリカ微粒子としては、例えば日本アエロジル社製の市販品Ｒ−８０５、Ｒ−９７６、Ｒ−９７４、Ｒ−９７２、Ｒ−８１２、Ｒ−８０９、ヘキスト社製のＨＶＫ−２１５０、Ｈ−２００、キャボット社製の市販品ＴＳ−７２０、ＴＳ−５３０、ＴＳ−６１０、Ｈ−５、ＭＳ−５等が挙げられる。
【００６９】
チタニア微粒子としては、例えば、日本アエロジル社製の市販品Ｔ−８０５、Ｔ−６０４、テイカ社製の市販品ＭＴ−１００Ｓ、ＭＴ−１００Ｂ、ＭＴ−５００ＢＳ、ＭＴ−６００、ＭＴ−６００ＳＳ、ＪＡ−１、富士チタン社製の市販品ＴＡ−３００ＳＩ、ＴＡ−５００、ＴＡＦ−１３０、ＴＡＦ−５１０、ＴＡＦ−５１０Ｔ、出光興産社製の市販品ＩＴ−Ｓ、ＩＴ−ＯＡ、ＩＴ−ＯＢ、ＩＴ−ＯＣ等が挙げられる。
【００７０】
アルミナ微粒子としては、例えば、日本アエロジル社製の市販品ＲＦＹ−Ｃ、Ｃ−６０４、石原産業社製の市販品ＴＴＯ−５５等が挙げられる。
【００７１】
また、有機微粒子としては数平均一次粒子径が１０〜２０００ｎｍ程度の球形の有機微粒子を使用することができる。具体的には、スチレンやメチルメタクリレートなどの単独重合体やこれらの共重合体を使用することができる。
【００７２】
さらに、無機微粒子はシランカップリング剤やチタンカップリング剤などによって疎水化処理されていることが好ましい。
【００７３】
疎水化処理の程度としては特に限定されるものではないが、メタノールウェッタビリティーとして４０〜９５のものが好ましい。メタノールウェッタビリティーとは、メタノールに対する濡れ性を評価するものである。この方法は、内容量２００ｍｌのビーカー中に入れた蒸留水５０ｍｌに、測定対象の無機微粒子を０．２ｇ秤量し添加する。メタノールを先端が液体中に浸漬されているビュレットから、ゆっくり撹拌した状態で無機微粒子の全体が濡れるまでゆっくり滴下する。この無機微粒子を完全に濡らすために必要なメタノールの量をａ（ｍｌ）とした場合に、下記式１により疎水化度が算出される。
【００７４】
（式１）  疎水化度＝｛ａ／（ａ＋５０）｝×１００
また、クリーニング性や転写性をさらに向上させるために滑剤を使用することも可能である。滑剤としては、たとえば、以下の様な高級脂肪酸の金属塩が挙げられる。すなわち、ステアリン酸の亜鉛、アルミニウム、銅、マグネシウム、カルシウム等の塩、オレイン酸の亜鉛、マンガン、鉄、銅、マグネシウム等の塩、パルミチン酸の亜鉛、銅、マグネシウム、カルシウム等の塩、リノール酸の亜鉛、カルシウム等の塩、リシノール酸の亜鉛、カルシウム等の塩が挙げられる。
【００７５】
〔トナー物性〕
以上の様にして作製されるトナーは、その粒径が体積基準メディアン径（Ｄ５０）で３〜８μｍであることが好ましい。このトナーの粒径は、凝集工程における凝集剤の濃度や有機溶剤の添加量、または融着時間、さらにポリエステル樹脂の組成により制御が可能である。体積基準メディアン径（Ｄ５０）を３．０〜８．０μｍとすることにより、定着工程において、飛翔して加熱部材に付着しトナーオフセットを発生させる付着力の大きいトナーを少なくする。また、転写効率が向上してハーフトーン画像の画質向上、細線やドット等の精細な画像の画質向上を実現させている。
【００７６】
トナーの体積基準メディアン径（Ｄ５０）は下記の測定方法により測定されるものである。すなわち、マルチサイザー３（ベックマン・コールター社製）に、データ処理用のコンピュータシステム（ベックマン・コールター製）を接続した装置を用いて測定、算出することにより得られるものである。
【００７７】
測定手順としては、トナー０．０２ｇを界面活性剤溶液２０ｍｌ（トナーの分散を目的として、例えば界面活性剤成分を含む中性洗剤を純水で１０倍希釈した界面活性剤溶液）で馴染ませた後、超音波分散を１分間行い、トナー分散液を作製する。このトナー分散液を、サンプルスタンド内のＩＳＯＴＯＮＩＩ（ベックマン・コールター社製）の入ったビーカーに、測定器表示濃度が７％になるまでピペットにて注入する。この濃度範囲にすることにより、再現性のある測定値が得られる。測定機において、測定粒子カウント数を２５０００個、アパチャー径を５０μｍにし、測定範囲である１〜３０μｍの範囲を２５６分割しての頻度値を算出する。体積積算分率が大きい方から５０％の粒子径を体積基準メディアン径（Ｄ５０）とする。
【００７８】
本発明に使用されるトナーは、キャリアと混合していわゆる二成分現像剤として使用するものである。上記トナーをキャリアと混合して二成分現像剤とした場合でも、キャリア汚染による画像不良の発生のない良好なトナー画像が得られる。
【００７９】
〔画像形成方法〕
図４は、二成分現像剤を用いてトナー画像を形成する画像形成装置の一例を示す概略図である。
【００８０】
図４において、１Ｙ、１Ｍ、１Ｃ、１Ｋは感光体、４Ｙ、４Ｍ、４Ｃ、４Ｋは現像手段、５Ｙ、５Ｍ、５Ｃ、５Ｋは１次転写手段としての１次転写ロール、５Ａは２次転写手段としての２次転写ロール、６Ｙ、６Ｍ、６Ｃ、６Ｋはクリーニング手段、７は中間転写体ユニット、２４は熱ロール式定着装置、７０は中間転写体を示す。
【００８１】
この画像形成装置は、タンデム型カラー画像形成装置と称せられるもので、複数組の画像形成部１０Ｙ、１０Ｍ、１０Ｃ、１０Ｋと、転写部としての無端ベルト状中間転写体ユニット７と、記録部材Ｐを搬送する無端ベルト状の給紙搬送手段２１及び定着手段としての熱ロール式定着装置２４とを有する。画像形成装置の本体Ａの上部には、原稿画像読み取り装置ＳＣが配置されている。
【００８２】
各感光体に形成される異なる色のトナー像の１つとして、イエロー色の画像を形成する画像形成部１０Ｙは、第１の感光体としてのドラム状の感光体１Ｙ、該感光体１Ｙの周囲に配置された帯電手段２Ｙ、露光手段３Ｙ、現像手段４Ｙ、１次転写手段としての１次転写ロール５Ｙ、クリーニング手段６Ｙを有する。また、別の異なる色のトナー像の１つとして、マゼンタ色の画像を形成する画像形成部１０Ｍは、第１の感光体としてのドラム状の感光体１Ｍ、該感光体１Ｍの周囲に配置された帯電手段２Ｍ、露光手段３Ｍ、現像手段４Ｍ、１次転写手段としての１次転写ロール５Ｍ、クリーニング手段６Ｍを有する。また、更に別の異なる色のトナー像の１つとして、シアン色の画像を形成する画像形成部１０Ｃは、第１の感光体としてのドラム状の感光体１Ｃ、該感光体１Ｃの周囲に配置された帯電手段２Ｃ、露光手段３Ｃ、現像手段４Ｃ、１次転写手段としての１次転写ロール５Ｃ、クリーニング手段６Ｃを有する。また、更に他の異なる色のトナー像の１つとして、黒色画像を形成する画像形成部１０Ｋは、第１の感光体としてのドラム状の感光体１Ｋ、該感光体１Ｋの周囲に配置された帯電手段２Ｋ、露光手段３Ｋ、現像手段４Ｋ、１次転写手段としての１次転写ロール５Ｋ、クリーニング手段６Ｋを有する。
【００８３】
無端ベルト状中間転写体ユニット７は、複数のロールにより巻回され、回動可能に支持された中間転写エンドレスベルト状の第２の像担持体としての無端ベルト状中間転写体７０を有する。
【００８４】
画像形成部１０Ｙ、１０Ｍ、１０Ｃ、１０Ｋより形成された各色の画像は、１次転写ロール５Ｙ、５Ｍ、５Ｃ、５Ｋにより、回動する無端ベルト状中間転写体７０上に逐次転写されて、合成されたカラー画像が形成される。給紙カセット２０内に収容された転写材として用紙等の記録部材Ｐは、給紙搬送手段２１により給紙され、複数の中間ロール２２Ａ、２２Ｂ、２２Ｃ、２２Ｄ、レジストロール２３を経て、２次転写手段としての２次転写ロール５Ａに搬送され、記録部材Ｐ上にカラー画像が一括転写される。カラー画像が転写された記録部材Ｐは、熱ロール式定着装置２４により定着処理され、排紙ロール２５に挟持されて機外の排紙トレイ２６上に載置される。
【００８５】
一方、２次転写ロール５Ａにより記録部材Ｐにカラー画像を転写した後、記録部材Ｐを曲率分離した無端ベルト状中間転写体７０は、クリーニング手段６Ａにより残留トナーが除去される。
【００８６】
画像形成処理中、１次転写ロール５Ｋは常時、感光体１Ｋに圧接している。他の１次転写ロール５Ｙ、５Ｍ、５Ｃはカラー画像形成時にのみ、それぞれ対応する感光体１Ｙ、１Ｍ、１Ｃに圧接する。
【００８７】
２次転写ロール５Ａは、ここを記録部材Ｐが通過して２次転写が行われるときにのみ、無端ベルト状中間転写体７０に圧接する。
【００８８】
また、装置本体Ａから筐体８を支持レール８２Ｌ、８２Ｒを介して引き出し可能にしてある。
【００８９】
筐体８は、画像形成部１０Ｙ、１０Ｍ、１０Ｃ、１０Ｋと、無端ベルト状中間転写体ユニット７とを有する。
【００９０】
画像形成部１０Ｙ、１０Ｍ、１０Ｃ、１０Ｋは、垂直方向に縦列配置されている。感光体１Ｙ、１Ｍ、１Ｃ、１Ｋの図示左側方には無端ベルト状中間転写体ユニット７が配置されている。無端ベルト状中間転写体ユニット７は、ロール７１、７２、７３、７４、７６を巻回して回動可能な無端ベルト状中間転写体７０、１次転写ロール５Ｙ、５Ｍ、５Ｃ、５Ｋ及びクリーニング手段６Ａとからなる。
【００９１】
筐体８の引き出し操作により、画像形成部１０Ｙ、１０Ｍ、１０Ｃ、１０Ｋと、無端ベルト状中間転写体ユニット７とは、一体となって、本体Ａから引き出される。
【００９２】
このように感光体１Ｙ、１Ｍ、１Ｃ、１Ｋ上に帯電、露光、現像によりトナー像を形成し、無端ベルト状中間転写体７０上で各色のトナー像を重ね合わせ、一括して記録部材Ｐに転写し、熱ロール式定着装置２４で加圧及び加熱により固定して定着する。
【００９３】
トナー像を記録部材Ｐに転移させた後の感光体１Ｙ、１Ｍ、１Ｃ、１Ｋは、クリーニング装置６Ａで転写時に感光体に残されたトナーを清掃した後、上記の帯電、露光、現像のサイクルに入り、次の像形成が行われる。
【００９４】
また、本発明に係る二成分現像剤を構成するトナーは、現状よりも更に低い温度でトナー画像を定着するいわゆる低温定着対応のものである。すなわち、本発明に係る二成分現像剤を構成するトナーで形成されたトナー画像を形成した転写材を表面温度が９０℃〜１５０℃の加熱ローラで処理すると、折れや曲げ、擦れ等の力を加えても、転写材からのトナー剥離が起きない安定した定着強度が発現される。
【実施例】
【００９５】
以下、本発明を下記の実施例によって更に具体的に説明するが、本発明はこれらに限定されるものではない。尚、文中「部」とは「質量部」を表す。
【００９６】
（キャリア芯材１の作製）
ＭｎＯ換算で２１．０モル％、ＭｇＯ換算で３．３モル％、ＳｒＯ換算で０．７モル％、Ｆｅ２Ｏ３換算で７５．０モル％になるように各原材料を適量配合し、水を加え、湿式ボールミルで１０時間粉砕、混合し、乾燥させ、９５０℃で４時間保持した後、湿式ボールミルで２４時間粉砕を行ったスラリーを造粒乾燥し、撹拌装置を内蔵した焼成炉内に容積の５割量を添加して、周速１０ｍ／ｓ、１３００℃にて４時間保持した後、解砕し、粒子径３５μｍに粒度調整を行ない芯材１を得た。
【００９７】
（キャリア芯材２〜５の作製）
キャリア芯材１の作製において、周速、焼成温度を表１に示すように変更するほかはキャリア１の作製方法と同様にして、キャリア芯材２〜５を得た。
【００９８】
（キャリア芯材６〜８の作製）
キャリア芯材１の作製において、撹拌装置を内蔵した焼成炉から気泡流動型焼成炉に変更し、周速、焼成温度を表１に示すように変更するほかはキャリア１の作製方法と同様にして、キャリア芯材６〜８を得た。
【００９９】
（キャリア芯材９〜１１の作製）
キャリア芯材１の作製において、撹拌装置を内蔵した焼成炉から撹拌装置を有さない焼成炉に変更し、周速、焼成温度を表１に示すように変更するほかはキャリア１の作製方法と同様にして、キャリア芯材９〜１１を得た。
【０１００】
（キャリア芯材１２の作製）
キャリア芯材１の作製において、周速、焼成温度を表１に示すように変更するほかはキャリア１の作製方法と同様にして、キャリア芯材１２を得た。
【０１０１】
（キャリア芯材１３の作製）
キャリア芯材１の作製において、撹拌装置を内蔵した焼成炉から撹拌装置を有さない焼成炉に変更し、焼成炉内に添加する添加量をキャリア芯材が１層構成になるように少量添加とし周速、焼成温度を表１に示すように変更したほかはキャリア１の作製方法と同様にして、キャリア芯材１３を得た。
【０１０２】
【表１】
2009103782.tif 000002
【０１０３】
（キャリアの作製）
上記で作製した「芯材１〜９」１００質量部と、シクロヘキシルメタクリレート／メチルメタクリレート（共重合比５／５）の共重合体樹脂微粒子を５質量部とを、撹拌羽根付き高速混合機に投入し、１２０℃で３０分間撹拌混合して機械的衝撃力の作用でコア粒子の表面に樹脂被覆層を形成し、樹脂で被覆された「キャリア１〜９」を作製した。
【０１０４】
（トナーの準備）
トナーは体積基準におけるメディアン径（Ｄ５０）が６．５μｍの重合法により作製したＢｋトナーを準備した。
【０１０５】
（現像剤の調製）
上記で作製した「キャリア１〜９」１００質量部と、上記で準備した黒トナー１を６質量部とをＶ型混合機で混合し、現像剤１〜９を作製した。
【０１０６】
〔評価〕
画像評価はプリント画像電子写真方式を採用する市販の複合機「ｂｉｚｈｕｂ  Ｐｒｏ  Ｃ５００」（コニカミノルタビジネステクノロジーズ社製）の改造機を使用して、Ａ４版上質紙（６４ｇ／ｍ２）に黒色トナーにて画素率が１０％の画像（文字画像が７％、人物顔写真、ベタ白画像、ベタ黒画像がそれぞれ１／４等分にあるオリジナル画像）を出力した。初期から１０万枚出力までの現像剤の状態と画質評価を行った。
【０１０７】
◎〜△が合格レベル、×が不合格とした。
【０１０８】
（トナー帯電量）
初期と１０万枚プリント終了後の帯電量を測定した。帯電量評価は初期と１０万枚プリント終了後の帯電量の絶対値と差で行った。なお、帯電量は以下のブローオフ法で求めた値である。
【０１０９】
ブローオフ法による帯電量の測定は、ブローオフ帯電量測定装置「ＴＢー２００（東芝ケミカル社製）」を用いて行った。
【０１１０】
測定する２成分現像剤を、４００メッシュのステンレス製スクリーンを装着した前記帯電量測定装置にセットし、ブロー圧５０ｋＰａの条件で１０秒間窒素ガスにてブローし、電荷を測定した。測定された電荷を飛翔したトナー質量で割ることにより帯電量（μＣ／ｇ）を算出した。
【０１１１】
帯電量の絶対値が２５μＣ／ｇ以上であり、かつ、初期と１０万枚プリント終了後で帯電量差が、５μＣ／ｇ以下であれば問題ないレベルである。
【０１１２】
（トナー濃度安定性）
トナー濃度の安定性は、１万プリント終了ごとに現像剤を採取し、トナー濃度を下記手法により測定し評価した。１０万枚プリント中に、初期トナー濃度６％という設定値から±０．６以内の変動範囲であれば問題ないレベルとした。
【０１１３】
トナー濃度の測定方法は、採取した現像剤をビーカーに入れてその質量を小数点以下４桁まで精秤した後、少量の中性洗剤、純水を添加してよくなじませ、ビーカー底に磁石を当てながら上澄み液にトナーを分散して捨てる。さらに、純水を添加し上澄み液を捨てる操作を２回繰り返すことで、トナーおよび中性洗剤を除いた。４０℃にて乾燥し、キャリア単体の質量を精秤して、除去したトナー質量を計算することで現像剤のトナー濃度を算出する。
【０１１４】
トナー濃度（％）＝｛（除去したトナー質量）／（現像剤質量）｝×１００
（トナー飛散）
上記の評価機で５０万枚のプリントを行い、トナー飛散の状態を目視で確認し、またユーザーが現像ユニットを交換したときの手の汚れ具合で評価した。
【０１１５】
◎：トナー飛散が全く見られない。ユーザーが現像ユニットを交換しても全く手が汚
れない
○：現像ローラ付近の上蓋に飛散したトナーの付着が見られる。ユーザーが現像ユニットを交換しても全く手が汚れない程度
△：現像ユニットの上蓋の一部に飛散したトナー付着が見られる
×：ユーザーが現像ユニットを交換した後、手洗いが必要なほどトナー飛散が認めら
れる。
【０１１６】
（かぶり）
カブリ濃度の測定は、まず印字されていない白紙について、マクベス反射濃度計「ＲＤ−９１８」を用いて２０ヶ所の絶対画像濃度を測定して平均し、白紙濃度とする。次に評価形成画像１００万枚目の白地部分について、同様に２０ヶ所の絶対画像濃度を測定して平均し、この平均濃度から白紙濃度を引いた値をカブリ濃度として評価した。カブリ濃度が０．０１０以下であれば、カブリは実用的に問題ないといえる。
【０１１７】
◎：０．００３未満
○：０．００３〜０．００６未満
△：０．００６〜０．０１０以下
×：０．０１０より大きい値
【０１１８】
【表２】
2009103782.tif 000003
【０１１９】
表２から明かなごとく、本発明内の実施例１〜６は、何れの特性も良好であるが、本発明外の比較例１〜５は、少なくとも何れかの特性に問題があることがわかる。
【図面の簡単な説明】
【０１２０】
【図１】気泡流動層型焼却炉の構成図。
【図２】本発明に係わるキャリア芯材の形状を説明する図。
【図３】本発明に係わるキャリア芯材の形状を説明する図。
【図４】本発明に係る画像形成装置の一例を示す断面構成図。
【符号の説明】
【０１２１】
１Ｙ、１Ｍ、１Ｃ、１Ｋ  感光体
２Ｙ、２Ｍ、２Ｃ、２Ｋ  帯電手段
３Ｙ、３Ｍ、３Ｃ、３Ｋ  露光手段
４Ｙ、４Ｍ、４Ｃ、４Ｋ  現像手段
５Ｙ、５Ｍ、５Ｃ、５Ｋ  一次転写ロール
１０Ｙ、１０Ｍ、１０Ｃ、１０Ｋ  画像形成部
２２Ａ、２２Ｂ、２２Ｃ、２２Ｄ  中間ロール
Ｐ  記録部材（転写紙）
【図１】
2009103782.tif 000004
【図４】
2009103782.tif 000005
【図２】
2009103782.tif 000006
【図３】
2009103782.tif 000007